Золь-гель дисперсия нанокристаллического диоксида титана для защиты полиграфическими методами радужных голографических изображений

1. Золь-гель дисперсия нанокристаллического диоксида титана для защиты радужных голографических изображений на голографической бумаге или на микроэмбоссированной поверхности, характеризующаяся тем, что содержит нанокристаллические частицы диоксида титана преимущественно анатазной и/или анатаз-брукитной фазы в растворе этилового спирта в воде с возможностью формирования после ее высыхания оптически прозрачного в видимой области спектра слоя ксерогеля нанокристаллического диоксида титана с показателем преломления не менее 1,8.
2. Золь-гель дисперсия нанокристаллического диоксида титана для защиты радужных голографических изображений по п. 1, характеризующаяся тем, что содержит нанокристаллические частицы диоксида титана в растворе этилового спирта в воде с возможностью формирования после ее высыхания оптически прозрачного в видимой области спектра рефрактивного слоя ксерогеля нанокристаллического диоксида титана толщиной от 30 до 1000 нм.
3. Золь-гель дисперсия нанокристаллического диоксида титана для защиты радужных голографических изображений по п. 1, характеризующаяся тем, что содержит нанокристаллические частицы диоксида титана в растворе этилового спирта в воде с возможностью формирования после ее высыхания оптически прозрачного в видимой области спектра рефрактивного слоя ксерогеля нанокристаллического диоксида титана с изменяющейся цветовой окраской в зависимости от толщины рефрактивного слоя.
3
4. Золь-гель дисперсия нанокристаллического диоксида титана для защиты радужных голографических изображений по п. 1, характеризующаяся, по крайней мере, одним из следующей группы свойств: концентрацией нанокристаллических частиц диоксида титана не менее 1 масс. %, размером нанокристаллических частиц диоксида титана 5-100 нм, содержанием аморфной фазы диоксида титана не более 5%, средним гидродинамическим диаметром нанокристаллических частиц диоксида титана не более 100 нм, преимущественно 15,8 нм, дзета-потенциалом нанокристаллических частиц диоксида титана не менее +10 мВ, преимущественно +36 мВ, длительностью седиментационной устойчивости нанокристаллических частиц диоксида титана не менее 1 года, концентрацией этилового спирта в воде не более 70 мас. % при преимущественном соотношении этиловый спирт/вода 3/1, вязкостью не более 5 мПа*с, преимущественно 2,1 мПа*с, поверхностным натяжением не более 50 нН/м преимущественно 27 нН/м, плотностью не более 0,8 см/г, значением рН не менее 6.
5. Золь-гель дисперсия нанокристаллического диоксида титана для защиты радужных голографических изображений по п. 1, характеризующаяся тем, что получена методами растворной химии в результате низкотемпературного золь-гель синтеза путем приготовления нанокристаллического золя диоксида титана в воде и последующего приготовления из него нанокристаллического золя диоксида титана в растворе этилового спирта в воде с требуемыми для методов полиграфии плотностью, вязкостью и поверхностным натяжением.